(57)【要約】【課題】  本発明の目的は、ＰＥＴ容器表面にヒートシールされた際に、易開封性を有しながらも内容物を密封するのに十分な封緘強度を有し、蓋材剥離後に糸曳き等の剥離外観上の問題がないだけでなく、耐ブロッキング性および製造適性に優れた接着性樹脂組成物を提供することにある。【解決手段】  メルトフローレートが３〜１５ｇ／１０分であり、２３℃における貯蔵弾性率が５×１０４Ｐａ以上、５×１０６Ｐａ以下である、無水マレイン酸変性ポリオレフィン（Ａ）３５〜５５質量％、ポリブテン-１（Ｂ）２０〜４０質量％、及びメルトフローレートが３００〜１５０ｇ／１０分であるエチレン−オクテン共重合体（Ｃ）１５〜３５質量％を含有する接着性樹脂組成物。【選択図】  なし【特許請求の範囲】
【請求項１】
メルトフローレートが３〜１５ｇ／１０分であり、２３℃における貯蔵弾性率が５×１０４Ｐａ以上、５×１０６Ｐａ以下である、無水マレイン酸変性ポリオレフィン（Ａ）３５〜５５質量％、ポリブテン-１（Ｂ）２０〜４０質量％、メルトフローレートが３００〜１５００ｇ／１０分であるエチレン−オクテン共重合体（Ｃ）１５〜３５質量％を含有する、接着性樹脂組成物。
【請求項２】
基材上に、請求項１記載の接着性樹脂組成物の被膜が積層されたシート。
【請求項３】
請求項２に記載の積層シートにより形成された蓋材。
【請求項４】
ポリエステル系樹脂製の容器本体もしくは内面がポリエステル系樹脂で覆われた容器本体と、請求項３記載の蓋材とからなる、開封可能な密封容器用部材セット。
【請求項５】
ポリエステル系樹脂製の容器本体もしくは内面がポリエステル系樹脂で覆われた容器本体の開口部が、請求項４に記載の蓋材により密封された、開封可能な容器。
【発明の詳細な説明】
【技術分野】
【０００１】
本発明は、剥離時に凝集破壊することで易開封性を示す接着性樹脂組成物、及びその接着性樹脂組成物の被膜が積層されたシートに関するものである。さらに詳細には、特に密着面がポリエステル系樹脂である容器に対する高い密封性と、凝集破壊することによる易開封性を有しながら、開封時の糸曳き、製造適性、耐ブロッキング性に優れた接着性樹脂組成物、及びその接着性樹脂組成物の被膜が積層されたシートに関するものである。
【背景技術】
【０００２】
食品包装の分野では、これまで、カップラーメンやヨーグルト、ゼリー等の内容物を、ポリエチレン（以下、ＰＥという）系樹脂で被覆された紙容器に充填し、該容器の開口部に、シール性の優れたヒートシール層を有する蓋材を接着する包装形態が盛んに利用されてきた。
【０００３】
しかし近年では、強度、透明性、耐熱性等の物理的性質が優れているという理由から、ポリエステル系樹脂、特にポリエチレンテレフタレート（以下、ＰＥＴという）系樹脂からなる容器の利用が増大している。
【０００４】
従来、主にポリエチレン系樹脂で被覆された紙容器を対象とした易開封性接着剤として、例えば、８〜４９質量％の少なくとも５０,０００の平均分子量を有する１−ブテンのホモポリマーまたは共重合体、および９２〜５１質量％の９３０ｋｇ／ｍ3またはこれ以下の密度を有する変性または非変性低密度ポリエチレンを含む組成物が提案されている（特許文献１参照）。
【０００５】
また、メルトインデックスが０．１〜１００である熱可塑性樹脂Ａと、この熱可塑性樹脂Ａに非相溶系または部分相溶系の熱可塑性樹脂Ｂであって、メルトインデックスが前記熱可塑性樹脂Ａと特定の関係にある熱可塑性樹脂Ｂとを特定の割合で含有する組成物が提案されている（特許文献２参照）。
【０００６】
さらに他の例として、メルトフローレートが１〜５、密度が０．９００〜０．９４０であり、メルトテンションとメルトフローレートが特定の関係にあるエチレン系重合体（Ａ）１０〜６０重量％、グラフト変性オレフィン系重合体（Ｂ）１〜６０重量％、及びメルトフローレートが０．０１〜１０、密度が０．８８０〜０．９２５のブテン系重合体（Ｃ）１０〜７０重量％からなる組成物が提案されている（特許文献３参照）。
【先行技術文献】
【特許文献】
【０００７】
【特許文献１】特開平１−３１５４４３号公報
【特許文献２】特開２０００−３０２９９０号公報
【特許文献３】特開２００５−８２７３６号公報
【発明の概要】
【発明が解決しようとする課題】
【０００８】
特許文献１で提案されている組成物は、ポリエチレン系樹脂で被覆された紙容器に対し、ヒートシールした場合には、密封性と易開封性の両方の性能を満たすものの、ＰＥＴ製の容器に対しては、接着性・密封性が不十分であった。また、接着層の凝集破壊時にシーラント樹脂の分散層である１−ブテンのホモポリマーまたは共重合体と連続層である変性または非変性低密度ポリエチレンとの界面で発生すると考えられる糸曳きが発生し、剥離外観が悪いという問題があった。さらに言えば、１−ブテンのホモポリマーまたは共重合体が蓋基材のポリエチレン面に対する接着性を阻害することから、ラミネート強度の低下の問題もあった。
【０００９】
一方、特許文献２で提案されている組成物は、主にポリエチレン系樹脂で被覆された紙容器を対象とするので、ポリエチレン系樹脂で被覆された紙容器に対し、ヒートシールした場合には、密封性と易開封性の両方の性能を満たす。しかし、ＰＥＴ容器に対しては、接着性・密封性が不十分であった。また、接着層の凝集破壊時にシーラント樹脂の分散層である１−ブテンのホモポリマーまたは共重合体と連続層である変性または非変性低密度ポリエチレンとの界面で発生すると考えられる糸曳きが発生し、剥離外観が悪いという問題があった。さらに言えば、１−ブテンのホモポリマーまたは共重合体が蓋基材のポリエチレン面に対する接着性を阻害することから、ラミネート強度の低下の問題もあった。
【００１０】
特許文献３で提案されている組成物は、ポリエチレン系樹脂で被覆された紙容器に対し、ヒートシールした場合には、密封性と易開封性の両方の性能を満たすものの、ＰＥＴ製の容器に対しては、接着性・密封性が不十分であった。また、接着層の凝集破壊時にシーラント樹脂の分散層である１−ブテンのホモポリマーまたは共重合体と連続層であるエチレン系重合体及びグラフト変性オレフィン系重合体との界面で発生すると考えられる糸曳きが発生し、剥離外観が悪いという問題があった。
【００１１】
本発明が解決しようとする課題は、耐ブロッキング性にも優れる蓋材（シート）であって、食品包装分野において近年広く利用されているＰＥＴ容器に対し、十分な密封性を有しながらも、剥離する際、即ち開封する際にはジッピングのない易開封性を示し、また、糸曳きのないきれいな剥離面を形成できる蓋材（シート）を提供することである。
また、本発明の他の課題は、蓋材（シート）を製造する際の製造適性に優れる接着性樹脂組成物を提供することである。
【課題を解決するための手段】
【００１２】
本発明者らは、上記の課題を解決するために鋭意検討を行った結果、特定のメルトフローレート（以下、ＭＦＲ）を有し、２３℃における貯蔵弾性率が特定の範囲内である無水マレイン酸変性ポリオレフィン（Ａ）、ポリブテン-１（Ｂ）、特定のＭＦＲのエチレン−オクテン共重合体（Ｃ）を特定範囲の比率で含有することで上記課題を解決することを見出した。すなわち、２３℃における貯蔵弾性率が特定の範囲内にある無水マレイン酸変性ポリオレフィン（Ａ）を用いることにより、凝集破壊を生じやすくなり、ＰＥＴ容器に対する易開封性を示す接着性組成物を提供することが可能となる。
さらに言えば、特定のＭＦＲの無水マレイン酸変性ポリオレフィン（Ａ）と特定のＭＦＲのエチレン−オクテン共重合体（Ｃ）とを含むことで、剥離時の糸曳きを大きく低減できることが可能となる。
これは、無水マレイン酸変性ポリオレフィン（Ａ）との相溶性が低く、かつ分散層であるポリブテン-１（Ｂ）とのＭＦＲ差が大きいエチレン−オクテン共重合体（Ｃ）を使用することで、前記（Ａ）と（Ｂ）の界面で発生すると考えられる糸曳きを低減させるためだと考えられる。また、凝集力が低下することにより凝集破壊しやすくなり、ＰＥＴ容器に対し易開封性を示し、耐ブロッキング性にも優れる接着性組成物を提供することが可能となる。
【００１３】
すなわち本発明は、メルトフローレートが３〜１５ｇ／１０分であり、２３℃における貯蔵弾性率が５×１０４Ｐａ以上、５×１０６Ｐａ以下である、無水マレイン酸変性ポリオレフィン（Ａ）３５〜５５質量％、ポリブテン-１（Ｂ）２０〜４０質量％、メルトフローレートが３００〜１５００ｇ／１０分であるエチレン−オクテン共重合体（Ｃ）１５〜３５質量％を含有する、接着性樹脂組成物に関する。
【００１４】
また、本発明は、基材上に、上記接着性樹脂組成物の被膜が積層されたシートに関する。
【００１５】
また、本発明は、上記積層シートにより形成された蓋材に関する。
【００１６】
さらに、本発明は、ポリエステル系樹脂製の容器本体もしくは内面がポリエステル系樹脂で覆われた容器本体と、上記蓋材とからなる、開封可能な密封容器用部材セットに関する。
【００１７】
さらに、本発明は、ポリエステル系樹脂製の容器本体もしくは内面がポリエステル系樹脂で覆われた容器本体の開口部が、上記蓋材により密封された、開封可能な容器に関する。
【発明の効果】
【００１８】
本発明の接着性樹脂組成により、ＰＥＴ容器に対し十分な密封性を示し、剥離する際には凝集破壊して易開封性を示し、剥離面において糸曳きがみられず、耐ブロッキング性に優れる接着性樹脂組成物、積層シート、容器用蓋材及びそれに関する容器を得ることができる。
【発明を実施するための形態】
【００１９】
本願発明の接着性樹脂組成物は、前述の通り、メルトフローレートが３〜１５ｇ／１０分であり、２３℃における貯蔵弾性率が５×１０４Ｐａ以上、５×１０６Ｐａ以下である、無水マレイン酸変性ポリオレフィン（Ａ）３５〜５５質量％、ポリブテン-１（Ｂ）２０〜４０質量％、メルトフローレートが３００〜１５００ｇ／１０分であるエチレン−オクテン共重合体（Ｃ）１５〜３５質量％を含有する。以下、「質量％」を「ｗｔ％」ということがある。
なお、本願におけるメルトフローレートとは、ＪＩＳ．Ｋ７２１０に準ずる１９０℃、２１．１６８Ｎにおけるメルトフローレート値である。
以下に、本発明の接着性樹脂組成物、これを積層したシート、該シートから製造される容器用蓋材、この蓋材により密封された容器について、更に詳細に説明する。
【００２０】
＜無水マレイン酸変性ポリオレフィン（Ａ）＞
本発明における無水マレイン酸変性ポリオレフィン（Ａ）は、オレフィン系重合体を無水マレイン酸によって変性した変性体である。例えば、過酸化物の存在下にオレフィン系重合体に無水マレイン酸を反応させることによって、得ることができる。
オレフィン系重合体としては、低密度ポリエチレン、直鎖状低密度ポリエチレン、高密度ポリエチレン、ポリプロピレンや、エチレンとα−オレフィンの共重合体、等が挙げられる。α−オレフィンの具体例としては、プロピレン、１−ブテン、１−ペンテン、１−ヘキセン、４−メチル−１−ペンテン、１−オクテン、１−デセン、１−ドデセンが挙げられる。
【００２１】
本発明における前記無水マレイン酸変性ポリオレフィン（Ａ）のＭＦＲは３〜１５ｇ／１０分であり、好ましくは８〜１２ｇ／１０分である。上記の範囲内であると、易開封性、密封性及び製造適性の点で好ましい。
【００２２】
また、該無水マレイン酸変性ポリオレフィン（Ａ）は、動的粘弾性測定により測定した、２３℃における貯蔵弾性率が５×１０４Ｐａ以上、５×１０６Ｐａ以下であり、５×１０５〜２×１０６Ｐａであることが好ましい。５×１０４Ｐａ以上であることにより、塗工適性が良好となり、５×１０６Ｐａ以下であることにより、凝集破壊を促し、易開封性が良好となる。
【００２３】
本発明における前記無水マレイン酸変性ポリオレフィン（Ａ）は、接着性樹脂組成物中、３５〜５５ｗｔ％であり、好ましくは４０〜５ｗｔ％である。無水マレイン酸変性ポリオレフィン（Ａ）が３５ｗｔ％以上であることによって、蓋基材のポリエチレン面に対するラミネート強度や、容器への接着強度が向上する。また、５５ｗｔ％以下であることによって凝集力を適度に低下させ、界面剥離となることを抑制でき、易開封性を向上できる。上記好ましい範囲であることにより、ラミネート強度、接着強度、易開封性の点でより好ましい。
【００２４】
＜ポリブテン-１（Ｂ）＞
本発明の接着性組成物を構成するポリブテン−１（Ｂ）は、接着性樹脂組成物中、２０〜４０ｗｔ％であり、２５〜３５ｗｔ％であることがより好ましい。ポリブテン−１が２０ｗｔ％以上であると凝集力を適度に低下させ、界面剥離となることを抑制でき、易開封性を向上できる。４０ｗｔ％以下であることにより、接着性樹脂組成物を蓋基材上に押出ラミネート加工する際、膜割れ、ネックイン等が発生せず、シートの製造適性が良好となる。上記好ましい範囲であることにより、易開封性、製造適性の点でより好ましい。
【００２５】
前記ポリブテン−１（Ｂ）のＭＦＲは、０．５〜５ｇ／１０分であることが好ましい。ポリブテン−１（Ｂ）のＭＦＲが０．５ｇ／１０分以上であることにより、無水マレイン酸変性ポリオレフィン（Ａ）と混合しやすくなり、均一なシートを作製しやすくなる。５ｇ／１０分以下であることにより、押出ラミネート加工しやすい。
【００２６】
＜エチレン−オクテン共重合体（Ｃ）＞
本願発明の接着性樹脂組成物は、エチレン−オクテン共重合体（Ｃ）を含むことで、剥離時の糸曳きを大きく低減できるという効果を奏する。特に、ＭＦＲが３００〜１５００ｇ／１０分のエチレン−オクテン共重合体（Ｃ）を使用することで、剥離時の糸曳きを大きく低減できるだけでなく、易開封性及び製造適性の点でも好ましい。ＭＦＲは５００〜１０００ｇ／１０分であることが好ましい。
【００２７】
本発明の接着性組成物を構成するエチレン−オクテン共重合体（Ｃ）は、接着性組成物中、１５〜３５ｗｔ％であり、２０〜３０ｗｔ％であることがより好ましい。エチレン−オクテン共重合体が１５ｗｔ％以上であると、連続層である無水マレイン酸変性ポリオレフィンと分散層であるエチレン−ブテン共重合体の界面に糸曳きが発生しにくくなり、剥離面の外観が向上する。３５ｗｔ％以下であると、溶融張力が低下しにくくネックイン等が発生しにくくなり、シートの製造適性が向上する。上記好ましい範囲であることにより、糸曳き性及び製造適性の点でより好ましい。
【００２８】
＜接着性樹脂組成物＞
本発明の接着性組成物は、前記無水マレイン酸変性ポリオレフィン（Ａ）、前記ポリブテン−１（Ｂ）、及び前記エチレン−オクテン共重合体（Ｃ）を、（Ａ）：（Ｂ）：（Ｃ）＝３５〜５５：２０〜４０：１５〜３５（ｗｔ％）の組成で含有するものであり、（Ａ）：（Ｂ）：（Ｃ）＝４０〜５０：２５〜３５：２０〜３０（ｗｔ％）の組成で含有することが好ましい。また、ポリブテン−１（Ｂ）とエチレン−オクテン共重合体（Ｃ）との合計は４５〜６５ｗｔ％であり、５〜６０ｗｔ％が好ましい。但し、（Ａ）、（Ｂ）、及び（Ｃ）の合計を１００ｗｔ％とする。
【００２９】
無水マレイン酸変性ポリオレフィン（Ａ）、ポリブテン−１（Ｂ）、及びエチレン−オクテン共重合体（Ｃ）の合計量は、接着性樹脂組成物１００質量％中、８０質量％以上が好ましく、より好ましくは８５％以上、さらに好ましくは９０質量％以上である。
【００３０】
本発明の樹脂組成物には、本発明の目的に反しない範囲、すなわち、易開封性、密封性、糸曳き性、耐ブロッキング性、製造適性を損なわない範囲で、無水マレイン酸変性ポリオレフィン（Ａ）、ポリブテン−１（Ｂ）、エチレン−オクテン共重合体（Ｃ）以外の樹脂を配合してもよい。
【００３１】
このような樹脂としては、具体的には、低密度ポリエチレン、直鎖状低密度ポリエチレン、高密度ポリエチレン、ポリプロピレン等、公知のポリオレフィン樹脂及びその酸化物やマレイン酸変性物、エチレン−アクリル酸共重合体、エチレン−（メタ）アクリル酸共重合体等のエチレン−不飽和モノカルボン酸共重合体及びその金属塩、エチレン−プロピレン共重合エラストマー、エチレン−１−ブテン共重合エラストマー、スチレン−ブタジエン共重合エラストマー及びその水素付加物等の各種エラストマー、あるいは、低密度ポリエチレンワックス、高密度ポリエチレンワックス、ポリプロピレンワックス、エチレン−酢酸ビニル共重合体ワックス、フィッシャートロプシュワックス、パラフィンワックス、酸化ワックス、マレイン酸変性ワックス、スチレンモノマーのグラフトされたポリエチレンワックス等、公知のワックスが挙げられる。また、これらの樹脂は、単独で用いられても、２種類以上が併用されてもよい。
【００３２】
本発明の接着性樹脂組成物には、本発明の目的を損なわない範囲で、熱劣化、熱分解、ブロッキング等を防止するためおよびフィルム加工、押出ラミネート加工等の加工適正を確保するために、さらに添加剤等が使用されてもよい。添加剤の例としては、例えばエルカ酸アミド等の有機滑剤、炭酸カルシウムやタルク等の無機滑剤、ヒンダードフェノール等の酸化防止剤、その他ブロッキング防止剤、帯電防止剤、充填剤、顔料などが挙げられる。これら添加剤は、無水マレイン酸変性ポリオレフィン（Ａ）、ポリブテン−１（Ｂ）、エチレン−オクテン共重合体（Ｃ）の配合時に添加されてもよいし、予め無水マレイン酸変性ポリオレフィン（Ａ）、ポリブテン−１（Ｂ）、エチレン−オクテン共重合体（Ｃ）、及び粘着付与樹脂（Ｄ）のいずれかに練りこまれた後、添加剤が練りこまれた無水マレイン酸変性ポリオレフィン（Ａ）、ポリブテン−１（Ｂ）、及びエチレン−オクテン共重合体（Ｃ）を他の成分と混練することにより配合されてもよい。
【００３３】
無水マレイン酸変性ポリオレフィン（Ａ）、ポリブテン−１（Ｂ）、エチレン−オクテン共重合体（Ｃ）、及び必要に応じ用いられる添加剤の配合は、例えば、これら各成分をヘンシェルミキサー、タンブラーミキサーなどの混合装置に投入し、ブレンド時間５〜２０分間で混合した後、押出機に入れ、加熱混練した後押し出すことにより行われる。押出物は通常ペレット形状とされて、後の工程で利用される。押出機としては、例えば二軸押出機などが好ましいものとして挙げられるが、これに限られるものではない。また、押出は、通常１４０〜２００℃で行われる。
【００３４】
＜積層シート＞
次に、本発明の接着性樹脂組成物の被膜が積層されたシートについて説明する。
上記の如くして製造された接着性樹脂組成物は、基材シート上に積層される。
本発明の接着性樹脂組成物の基材シートへの積層方法としては、例えば、前記のごとくペレット化された樹脂組成物を用い、インフレーション法あるいはキャスト法などにより単層フィルム化し、このフィルムを基材シートと必要であれば接着剤層を介して積層する方法が挙げられる。あるいは、混練された組成物を直接基材シートに被覆してもよいし、更に他の方法がとられてもよい。
【００３５】
積層面の接着性を改善するために、基材シート面に火炎処理、オゾン処理、コロナ放電処理、アンカーコート剤による処理が行われてもよい。ポリエチレン系樹脂を予めラミネートしてある基材に対しては、ダイレクトに押出しラミネートすることも可能である。また、ポリエチレンやポリプロピレン等との共押出しで多層フィルム化しておき、ドライラミネーションまたはサンドラミネーションにより、基材となるポリエステルフィルム、ポリアミドフィルム、ポリプロピレンフィルム等の延伸または未延伸フィルムと積層することにより、積層シートを得ることもできる。この場合にも、積層面の接着性を改善するために、必要であれば、基材シート面に対し、火炎処理、オゾン処理、コロナ放電処理、アンカーコート剤による処理などが行われてもよい。
また、本発明の接着性樹脂組成物層の厚みは、５μｍ以上とされ、１０μｍ以上が好ましい。
なお、本発明で「シート」という用語は、長尺およびカットされた短尺のフィルム、シートを包含するものとして用いられ、さらに基材シートは単層のものおよび複数の層からなる積層物をも包含するものである。
また、本発明の接着性樹脂組成物が積層された積層シートは、後述するように蓋材として使用する他、これをシーラントフィルムとした製袋品（接着性樹脂組成物面を内面としてシール）にも好適に使用できる。
【００３６】
＜蓋材＞
本発明の接着性樹脂組成物が積層されたシートは、密封対象である容器本体の開口形状に合わせて裁断され蓋材として好適に用いられる。
蓋材として用いる場合、種々の基材に積層した形で使用される。使用される基材としては、紙、アルミニウム、ポリエステル、ポリエチレン、ポリプロピレン、ポリスチレン、アルミ蒸着ポリエステル、アルミ蒸着ポリプロピレン、シリカ蒸着ポリエステルなどを挙げることができる。このような基材は、単層である必要はなく、二層以上の積層体であっても良い。
基材シートとしては、例えば５〜２０μｍのＰＥＴ（ポリエチレンテレフタレート）と５〜３０μｍのポリエチレンとの積層体を用いることが好ましい。そして、本発明の蓋材は、前記積層体のポリエチレン面に、５〜４０μｍの本発明の接着性樹脂組成物の被膜を積層したものが好ましい。
本発明の蓋材は、各種容器に使用することができるが、特に密封面がＰＥＴ系樹脂である容器に使用した場合、密封性、易開封性、剥離外観の優れた蓋材となる。
【００３７】
＜容器本体＞
容器本体としては、ポリエステル系樹脂製の容器本体、内面がポリエステル系樹脂で覆われた容器本体の他、ポリエチレン系樹脂製の容器本体、内面がポリエチレン系樹脂で覆われた容器本体等が挙げられ、特に、ポリエステル系樹脂製の容器本体、内面がポリエステル系樹脂で覆われた容器本体が好ましい。
【００３８】
＜開封可能な密封容器＞
本発明の開封可能な密封容器は、容器本体の開口形状に合わせて裁断され蓋材によって、容器本体の開口部の封緘がなされたものである。即ち、蓋材の一方の面に配設された本発明の接着性樹脂組成物と、密封容器の開口部周囲の密封予定面（フランジとも言われる）とを接触させ加熱することによって、両者を接着する。接着条件は、１１０〜１７０℃であることが好ましい。
容器本体がＰＥＴ容器の場合、該容器本体と前記蓋材とを熱接着温度１１０〜１７０℃で熱接着を行うことが好ましく、常温での封緘強度が１８ｋＰａ以上、常温での開封強度が７〜１４Ｎの範囲であり、また剥離時に熱接着層が凝集破壊することが好ましい。
本発明の開封可能な密封には、例えばゼリー、プリン、ヨーグルトや冷菓、乾燥菓子、カップ麺等を包装することができる。
【実施例】
【００３９】
以下に、本発明を実施例に基づいて説明するが、本発明はこれによって限定されるものではない。なお、実施例中、「部」及び「％」は、「質量部」及び「質量％」をそれぞれ表す。
【００４０】
＜接着性樹脂組成物の製造方法＞
［実施例１〜１１および比較例１〜８］
＜接着性樹脂組成物（Ｓ−１）〜（Ｓ−１１）、（Ｓ−１０１）〜（Ｓ−１０８）の製造＞
表１、２に示した原料及び配合比率（Ｗｔ％）で、無水マレイン酸変性ポリオレフィン（Ａ）、ポリブテン−１（Ｂ）、エチレン−オクテン共重合体（Ｃ）等をヘンシェルミキサーで５分間プリブレンドした。ホッパーにプリブレンド物を投入し、スクリューフィーダーを用いて下記押出機に供給し、ペレット状の接着性樹脂組成物（Ｓ−１）〜（Ｓ−１１）、（Ｓ−１０１）〜（Ｓ−１０８）を作成した。
なお、添加剤として、ブロッキング防止剤：インクロスリップＣ（クローダ社製、ＤＳＣ融点８０℃、エルカ酸アミド）及び酸化防止剤：ＩＲＧＡＮＯＸ  １０１００（チバ・スペシャリティ・ケミカルズ社製）は各処方に０．１部ずつ一律に添加した。
【００４１】
≪押出機条件≫
押出機：アイ・ケー・ジー社製同方向回転二軸押出機ＰＭＴ３２−４０．５
バレル温度：１８０℃（供給口１６０℃）
スクリュー回転速度：２００ｒｍｐ
供給速度：１０ｋｇ／ｈｒ
【００４２】
＜接着性樹脂組成物の評価＞
ペレット状の接着性樹脂組成物（Ｓ−１）〜（Ｓ−１１）、（Ｓ−１０１）〜（Ｓ−１０８）について、積層シートを作製し、該積層シートを用いて、開封強度（易開封性）、封緘強度（密封性）、剥離時外観、耐ブロッキング性、塗工適性（加工性）、を、以下の方法及び基準に基づいて評価した。結果を表１、２に示す。
【００４３】
（積層シートの作製方法）
２５μｍのＰＥＴと１２μｍのポリエチレン（以下、ＰＥという）とが積層された基材のポリエチレン（以下、ＰＥという）面に、ペレット状の接着性樹脂組成物を、押出しラミネーターを用いて、厚さ２０μｍで積層して積層シートを作成した。以下に加工条件を示す。
押出しラミネーター：ムサシノキカイ製４００Ｍ／ＭテストＥＸＴラミネーターダイ直下樹脂温度：２４０℃。
加工速度：３０ｍ／分
Ｔダイ幅：４００ｍｍ
冷却ロール表面温度：２０℃
【００４４】
＜製造適性（塗工適性）＞
積層シートの作製において、樹脂切れ、膜厚が不安定、ネックインがはげしい等の押出ラミネート加工上の不具合が生じた場合に、作製不可とした。
〇：  積層シートの作製可能
×：  積層シートの作製不可
【００４５】
＜耐ブロッキング性＞
上記の積層シート（蓋材）を５ｍｍ×５ｍｍのサイズに断裁した後、１０枚に重ね、４５℃雰囲気内で１ｋｇ／ｃｍ２の荷重をかけ、２４時間静置する。その後、温度２３℃、湿度６５％の恒温恒湿室に１時間静置し、蓋材を手で剥離した際のブロッキングの有無を確認し、下記基準で評価した。
５：  抵抗感なく剥がれる（非常に良好）
４：  若干の抵抗感を伴って剥がれる（良好）
３：  抵抗感と音を伴って剥がれる（使用可）
２：  大きな抵抗感と音を伴って剥がれる（やや悪い（使用不可））
１：  ブロッキングして剥がれない（悪い（使用不可））
【００４６】
＜封緘強度（密封性）＞
上記の積層シート（蓋材）を９０ｍｍ×９０ｍｍのサイズに断裁後、ゲージ圧０．３ＭＰａ、１５℃、１秒にてＰＥＴ容器（７１Φ）に、接着性樹脂組成物面を熱接着し、密封を行なった。温度２３℃湿度６５％の恒温恒湿室に２４時間放置し、同恒温恒湿室にて昇圧速度１３．３ｋＰａ／１０秒で容器内圧を上昇させ、空気漏れが発生するまでのＰＥＴ容器内圧の最大値を封緘強度とする。一般的に、１８ｋＰａ以上の封緘強度であれば十分な密封性を有しているといるため、密封性を下記基準で評価した。
〇：  封緘強度が１８ｋＰａ以上
×：  封緘強度が１８ｋＰａ未満
【００４７】
＜開封強度（易開封性）＞
上記の積層シート（蓋材）を９０ｍｍ×９０ｍｍのサイズに断裁後、ゲージ圧０．３ＭＰａ、１５℃、１秒にて７１ΦＰＥＴ容器に、接着性樹脂組成物面を熱接着し、密封を行なった。温度２３℃湿度６５％の恒温恒湿室に２４時間放置し、同恒温恒湿室にて４５°の角度で剥離速度２００ｍｍ／分の条件で測定を行い、最大値を開封強度とし、易開封性を下記基準で評価した。
〇：  ９Ｎ以上、１５Ｎ未満
△：  ７Ｎ以上、９Ｎ未満
×：  ７Ｎ未満、又は１５N以上
【００４８】
＜外観評価（糸曳き性）＞
上記開封強度測定時のＰＥＴ容器フランジ部の糸曳きの有無を目視で確認し、下記基準で評価した。
〇：  フランジ部に糸曳きのないもの
△：  若干糸曳きがみられたもの
×：  著しい糸曳きがみられたもの
−：接着性樹脂組成物層が凝集破壊せず界面で剥離。
【００４９】
【表１】
2019099769.tif 000002
【００５０】
【表２】
2019099769.tif 000003
【００５１】
表１、２で用いた原料略称を以下に示す。
（Ａ１）：アドマーＳＦ７２５（ＡＴ３１０１）（三井化学社製、無水マレイン酸変性ポリオレフィン、ＭＦＲ９．５ｇ／１０分、ＤＳＣ融点℃、２３℃における貯蔵弾性率１．２×１０６Ｐａ）
（Ａ２）：アドマーＳＥ８１０（三井化学社製、無水マレイン酸変性ポリオレフィン、ＭＦＲ６．３ｇ／１０分、ＤＳＣ融点１２５℃、２３℃における貯蔵弾性率２．５×１０５Ｐａ）
（Ａ３）：ＵＢＥ  ＢＯＮＤ  Ｆ１１００（宇部丸善ポリエチレン社製、無水マレイン酸変性ポリオレフィン、ＭＦＲ５ｇ／１０分、ＤＳＣ融点１１５℃、２３℃における貯蔵弾性率１．５×１０６Ｐａ）
（Ａ４）：アドマーＱＥ８４０（三井化学社製、無水マレイン酸変性ポリオレフィン、ＭＦＲ９．２ｇ／１０分、ＤＳＣ融点１４０℃、２３℃における貯蔵弾性率１．４×１０７Ｐａ）
（Ａ５）：タフマーＭＡ８５１０（三井化学社製、無水マレイン酸変性ポリオレフィン、ＭＦＲ２．４ｇ／１０分、ＤＳＣ融点７４℃、２３℃における貯蔵弾性率１．０×１０５Ｐａ）
（Ａ６’）：ペトロセン２１２（東ソー社製、低密度ポリエチレン（ＬＤＰＥ）、ＭＦＲ１３ｇ／１０分、ＤＳＣ融点１０７℃、２３℃における貯蔵弾性率４．１×１０６Ｐａ）
【００５２】
（Ｂ１）：タフマーＢＬ４０００（三井化学社製、ポリブテン-１、ＭＦＲ１．８ｇ／１０分、ＤＳＣ融点１２５℃）
【００５３】
（Ｃ１）：アフィニティＧＡ１９００（ダウ社製、エチレン−オクテン共重合体、ＭＦＲ１０００ｇ／１０分、ＤＳＣ融点６８℃）
（Ｃ２）：アフィニティＧＡ１９５（ダウ社製、エチレン−オクテン共重合体、ＭＦＲ５０ｇ／１０分、ＤＳＣ融点７０℃）
（Ｃ３）：アフィニティＧＡ１８７５（ダウ社製、エチレン−オクテン共重合体、ＭＦＲ１２５０ｇ／１０分、ＤＳＣ融点７０℃）
（Ｃ４）：エンゲージ８４００（ダウ社製、エチレン−オクテン共重合体、ＭＦＲ３０ｇ／１０分、ＤＳＣ融点６５℃）
【００５４】
＜動的粘弾性測定＞
貯蔵弾性率及び損失正接の測定は、ユー・ビー・エム社製Ｒｈｅｏｓｏｌ−Ｇ３０００を用い、ＪＩＳ  Ｋ７２４４−１に準拠した動的粘弾性測定法（アタッチメントモード：せん断モード、周波数：１Ｈｚ、温度：２０℃〜１６０℃、昇温速度：２℃／分）にて行った。
【００５５】
本発明でいうＤＳＣ融点とは、ＤＳＣにおける融解ピークの温度をいう。ＤＳＣの測定条件は以下の通り。
装置名：ＰＥＲＫＩＮ  ＥＬＭＥＲ社製、示差走査熱量測定機「Ｐｙｒｉｓ１」
加熱速度：１０℃／分
【００５６】
表１、２に示すように、比較例１〜８では結果が不十分であるのに対し、特定の樹脂（Ａ）〜（Ｃ）を特定比率で含む実施例１〜１１は、易開封性、密封性、外観評価、耐ブロッキング性、塗工適性全てを両立していることが示された。